(57)【要約】【課題】後糊式隠蔽葉書において、印刷層のブリードや変色を防止するとともに、剥離性に優れた印刷層を形成することが可能な後糊用隠蔽葉書用インキ組成物を提供する。【解決手段】本発明の後糊用隠蔽葉書用インキ組成物は、顔料、電子線または紫外線硬化型ジメチルポリシロキサン誘導体、紫外線硬化性組成物および光重合開始剤を必須成分として含有し、紫外線硬化性組成物はジアリルフタレート樹脂を含有し、顔料は耐アルカリ性評価でレベル４以上であることを特徴とする。【選択図】なし【特許請求の範囲】
【請求項１】
顔料、電子線または紫外線硬化型ジメチルポリシロキサン誘導体、紫外線硬化性組成物および光重合開始剤を必須成分として含有する後糊用隠蔽葉書用インキ組成物であって、
前記紫外線硬化性組成物はジアリルフタレート樹脂を含有し、前記顔料は耐アルカリ性評価でレベル４以上であることを特徴とする後糊用隠蔽葉書用インキ組成物。
【請求項２】
前記顔料は、ペリレン・ペリノン系化合物顔料、キナクリドン系化合物顔料、フタロシアニン系化合物顔料、アントラキノン系化合物顔料、フタロン系化合物顔料、ジオキサジン系化合物顔料、イソインドリノン系化合物顔料、メチン・アゾメチン系化合物顔料、ジケトピロロピロール系化合物顔料、不溶性アゾ系化合物顔料、溶性アゾ系化合物顔料、縮合アゾ系化合物顔料からなる群より選択される１種以上である、請求項１に記載の後糊用隠蔽葉書用インキ組成物。
【請求項３】
前記電子線または紫外線硬化型ジメチルポリシロキサン誘導体の含有量は０．１〜５．０質量％である、請求項１または２に記載の後糊用隠蔽葉書用インキ組成物。
【請求項４】
紫外線積算光量が１０〜９０ｍＪ／ｍ２で硬化する、請求項１〜３のいずれか１項に記載の後糊用隠蔽葉書用インキ組成物。
【発明の詳細な説明】
【技術分野】
【０００１】
本発明は、後糊式隠蔽葉書に用いられる後糊用隠蔽葉書用インキ組成物に関する。
【背景技術】
【０００２】
従来、親展性を確保しつつ、通信事務や広告等を配信するための葉書として、隠蔽葉書が用いられている。この隠蔽葉書としては、先糊式隠蔽葉書と後糊式隠蔽葉書が挙げられる。
先糊式隠蔽葉書は、製紙メーカーにおいて、葉書に使用する用紙に予め圧着用糊加工を行い、インクジェットまたは電子写真方式等のプリンタを用いて、その糊付き用紙に対して印刷した後、圧着隠蔽葉書加工を行うことにより作製される。その後、この先糊式隠蔽葉書は郵便発送される。
後糊式隠蔽葉書は、インクジェットまたは電子写真方式等のプリンタを用いて、用紙に対して印刷した後、印刷面を覆うように糊を塗布し、その糊を乾燥した後、圧着隠蔽葉書加工を行うことにより作製される。その後、この後糊式隠蔽葉書は郵便発送される。
【０００３】
先糊式隠蔽葉書においては、先に塗布した圧着糊の上に印刷を施すことになる。そのため、近年の葉書に対するデザインニーズのように、印刷インキの塗布量が極端に増えると、圧着糊面を印刷インキからなる皮膜で覆うこととなり、結果として、その皮膜により圧着糊面が隠れてしまうので、圧着機能が低下して、圧着状態が不安定になる。
【０００４】
そこで、葉書におけるデザインニーズの変遷から、後糊式隠蔽葉書が注目を集めている。
後糊式隠蔽葉書としては、基材に形成された印刷層上に、天然ゴム系の接着剤からなる水性エマルジョン感圧接着剤層が積層されたものが知られている（例えば、特許文献１参照）。
【先行技術文献】
【特許文献】
【０００５】
【特許文献１】特許第４１５４６５０号公報
【発明の概要】
【発明が解決しようとする課題】
【０００６】
しかしながら、後糊式隠蔽葉書においては、水性エマルジョン感圧接着剤層を形成するために、強アルカリ性の天然ゴム系の接着剤を用いているため、この接着剤による印刷層のブリード（色滲み、色流れ）や変色が生じるという課題があった。ところが、特許文献１では、印刷層を形成するために、紫外線硬化インキ（紫外線硬化樹脂をバインダー成分として含む機能インキ）を用いて、水性エマルジョン感圧接着剤層を形成する前に、短時間でインキの乾燥、定着を完了させているだけであって、依然として、強アルカリ性の接着剤による印刷層のブリードや変色の課題が残されていた。
また、圧着隠蔽葉書加工後に、水性エマルジョン感圧接着剤層を、その界面で剥離した際、印刷層が水性エマルジョン感圧接着剤層に密着した状態で用紙から剥離するという課題もあった。
【０００７】
本発明は、上記事情に鑑みてなされたものであって、後糊式隠蔽葉書において、印刷層のブリードや変色を防止するとともに、剥離性に優れた印刷層を形成することが可能な後糊用隠蔽葉書用インキ組成物を提供することを目的とする。
【課題を解決するための手段】
【０００８】
本発明者等は、上記課題を解決するために、後糊用隠蔽葉書用インキ組成物に耐アルカリ性に優れた顔料を含有させることにより、印刷層のブリードや変色を防止することができること、および、後糊用隠蔽葉書用インキ組成物に電子線または紫外線硬化型ジメチルポリシロキサン誘導体を含有させることにより、感圧接着剤層に対する剥離性に優れた印刷層を形成することができることを見出し、本発明を完成するに至った。
【０００９】
すなわち、本発明は、顔料、電子線または紫外線硬化型ジメチルポリシロキサン誘導体、紫外線硬化性組成物および光重合開始剤を必須成分として含有する後糊用隠蔽葉書用インキ組成物であって、前記紫外線硬化性組成物はジアリルフタレート樹脂を含有し、前記顔料は耐アルカリ性評価でレベル４以上であることを特徴とする後糊用隠蔽葉書用インキ組成物である。
【発明の効果】
【００１０】
本発明によれば、顔料としては、耐アルカリ性評価でレベル４以上のものを用いているので、強アルカリ性の天然ゴム系の接着剤によって、後糊用隠蔽葉書用インキ組成物から構成される印刷層にブリードや変色が発生することを防止できる。また、電子線または紫外線硬化型ジメチルポリシロキサン誘導体を含有させているので、感圧接着剤層に対する剥離性に優れた印刷層を形成することができる。
【発明を実施するための形態】
【００１１】
本発明の後糊用隠蔽葉書用インキ組成物の実施の形態について説明する。
なお、本実施の形態は、発明の趣旨をより良く理解させるために具体的に説明するものであり、特に指定のない限り、本発明を限定するものではない。
【００１２】
［後糊用隠蔽葉書用インキ組成物］
本発明の後糊用隠蔽葉書用インキ組成物は、顔料、電子線または紫外線硬化型ジメチルポリシロキサン誘導体、紫外線硬化性組成物および光重合開始剤を必須成分として含有し、紫外線硬化性組成物がジアリルフタレート樹脂を含有し、顔料が耐アルカリ性評価でレベル４以上であるものである。
【００１３】
顔料としては、顔料メーカーが提出する耐アルカリ性評価でレベル４以上のものが用いられる。
この耐アルカリ性評価は、例えば、２％のＮａＯＨに顔料を分散、３０分放置、ろ過、乾燥を経て、フーバーマーラーでワニスと混合、分散させる。一方、アルカリ処理しない顔料をフーバーマーラーでワニスと混合、分散し、これを標準として色相の差異を５段階で評価する（１：著しく色相変化している〜５：全く色相変化していない）。という条件で行われる。この基準を満たす顔料であれば、例えば、天然ゴム−メチルメタクリレート（ＭＭＡ）グラフと重合体からなり、ｐＨ＝１０である強アルカリ性の圧着はがき弱接着用接着剤から構成される感圧接着層によって、後糊用隠蔽葉書用インキ組成物から構成される印刷層にブリードや変色が生じることがない。
【００１４】
このような顔料としては、無機顔料または有機顔料が用いられる。
有機顔料としては、例えば、ペリレン・ペリノン系化合物顔料、キナクリドン系化合物顔料、フタロシアニン系化合物顔料、アントラキノン系化合物顔料、フタロン系化合物顔料、ジオキサジン系化合物顔料、イソインドリノン系化合物顔料、メチン・アゾメチン系化合物顔料、ジケトピロロピロール系化合物顔料、不溶性アゾ系化合物顔料、溶性アゾ系化合物顔料、縮合アゾ系化合物顔料等が挙げられる。
【００１５】
有機顔料の具体例を挙げると、例えば、次の通りである。
ペリレン・ペリノン系化合物顔料としては、例えば、Ｃ．Ｉ．Ｐｉｇｍｅｎｔ  Ｖｉｏｌｅｔ  ２９、Ｃ．Ｉ．Ｐｉｇｍｅｎｔ  Ｒｅｄ  １２３、同１４９、同１７８、同１７９、Ｃ．Ｉ．Ｐｉｇｍｅｎｔ  Ｂｌａｃｋ  ３１、同３２、Ｃ．Ｉ．Ｐｉｇｍｅｎｔ  Ｏｒａｎｇｅ  ４３等の顔料が挙げられ、これらの中でも、Ｃ．Ｉ．Ｐｉｇｍｅｎｔ  Ｏｒａｎｇｅ  ４３がより好ましい。
【００１６】
キナクリドン系化合物顔料としては、例えば、Ｃ．Ｉ．Ｐｉｇｍｅｎｔ  Ｖｉｏｌｅｔ  １９、同４２、Ｃ．Ｉ．Ｐｉｇｍｅｎｔ  Ｒｅｄ  １２２、同２０２、同２０６、同２０７、同２０９、Ｃ．Ｉ．Ｐｉｇｍｅｎｔ  Ｏｒａｎｇｅ  ４８、同４９等の顔料が挙げられ、これらの中でも、Ｃ．Ｉ．Ｐｉｇｍｅｎｔ  Ｖｉｏｌｅｔ  １９、Ｃ．Ｉ．Ｐｉｇｍｅｎｔ  Ｒｅｄ  １２２、同２０２、同２０９がより好ましい。
【００１７】
フタロシアニン系化合物顔料としては、例えば、Ｃ．Ｉ．Ｐｉｇｍｅｎｔ  Ｂｌｕｅ  １５、同１５：１、同１５：２、同１５：３、同１５：４、同１６、Ｃ．Ｉ．Ｐｉｇｍｅｎｔ  Ｇｒｅｅｎ  ７、同３６、同５８等の顔料が挙げられ、これらの中でも、Ｃ．Ｉ．Ｐｉｇｍｅｎｔ  Ｂｌｕｅ  １５：１、同１５：２、同１５：３、Ｃ．Ｉ．Ｐｉｇｍｅｎｔ  Ｇｒｅｅｎ  ７がより好ましい。
【００１８】
アントラキノン系化合物顔料としては、例えば、Ｃ．Ｉ．Ｐｉｇｍｅｎｔ  Ｂｌｕｅ  ６０、Ｃ．Ｉ．Ｐｉｇｍｅｎｔ  Ｙｅｌｌｏｗ  ２４、同１０８、Ｃ．Ｉ．Ｐｉｇｍｅｎｔ  Ｒｅｄ  １６８、同１７７、Ｃ．Ｉ．Ｐｉｇｍｅｎｔ  Ｏｒａｎｇｅ４０等の顔料が挙げられる。
【００１９】
フタロン系化合物顔料としては、例えば、Ｃ．Ｉ．Ｐｉｇｍｅｎｔ  Ｙｅｌｌｏｗ  １３８等の顔料が挙げられる。
【００２０】
ジオキサジン系化合物顔料としては、例えば、Ｃ．Ｉ．Ｐｉｇｍｅｎｔ  Ｖｉｏｌｅｔ  ２３、同３７等の顔料が挙げられ、これらの中でも、Ｃ．Ｉ．Ｐｉｇｍｅｎｔ  Ｖｉｏｌｅｔ  ２３がより好ましい。
【００２１】
イソインドリノン系化合物顔料としては、例えば、Ｃ．Ｉ．Ｐｉｇｍｅｎｔ  Ｙｅｌｌｏｗ  １０９、同１１０、同１７３、Ｃ．Ｉ．Ｐｉｇｍｅｎｔ  Ｏｒａｎｇｅ  ６１等の顔料が挙げられ、これらの中でも、Ｃ．Ｉ．Ｐｉｇｍｅｎｔ  Ｙｅｌｌｏｗ  １０９、同１１０がより好ましい。
【００２２】
メチン・アゾメチン系化合物顔料としては、例えば、Ｃ．Ｉ．Ｐｉｇｍｅｎｔ  Ｙｅｌｌｏｗ  １３９、同１８５、Ｃ．Ｉ．Ｐｉｇｍｅｎｔ  Ｏｒａｎｇｅ  ６６、Ｃ．Ｉ．Ｐｉｇｍｅｎｔ  Ｂｒｏｗｎ  ３８等の顔料が挙げられる。
【００２３】
ジケトピロロピロール系化合物顔料としては、例えば、Ｃ．Ｉ．Ｐｉｇｍｅｎｔ  Ｒｅｄ  ２５４、同２５５等の顔料が挙げられ、これらの中でも、Ｃ．Ｉ．Ｐｉｇｍｅｎｔ  Ｒｅｄ  ２５４がより好ましい。
【００２４】
不溶性アゾ系化合物顔料としては、例えば、Ｃ．Ｉ．Ｐｉｇｍｅｎｔ  Ｙｅｌｌｏｗ  １、同３、同１２、同１３、同１４、同１７、同５５、同７３、同７４、同８１、同８３、同９７、同１３０、同１５１、同１５２、同１５４、同１５６、同１６５、同１６６、同１６７、同１７０、同１７１、同１７２、同１７４、同１７５、同１７６、同１８０、同１８１、同１８８、Ｃ．Ｉ．Ｐｉｇｍｅｎｔ  Ｏｒａｎｇｅ  １３、同１６、同３６、同６０、Ｃ．Ｉ．Ｐｉｇｍｅｎｔ  Ｒｅｄ  ５、同２２、同３１、同１１２、同１４６、同１５０、同１７１、同１７５、同１７６、同１８３、同１８５、同２０８、同２１３、同２６８、Ｃ．Ｉ．Ｐｉｇｍｅｎｔ  Ｖｉｏｌｅｔ  ４３、同４４、Ｃ．Ｉ．Ｐｉｇｍｅｎｔ  Ｂｌｕｅ  ２５、同２６等の顔料が挙げられる。
これらの中でも、Ｃ．Ｉ．Ｐｉｇｍｅｎｔ  Ｙｅｌｌｏｗ  １、同３、同１２、同１３、同１４、同１７、同７３、同７４、同８１、同８３、同９７、同１７４、同１７６、同１８０、同１８１、Ｃ．Ｉ．Ｐｉｇｍｅｎｔ  Ｏｒａｎｇｅ  １３、同１６、同３６、Ｃ．Ｉ．Ｐｉｇｍｅｎｔ  Ｒｅｄ  ５、同１１２、同１４６、同１７６、同１８５、同２０８、同２１３、同２６８がより好ましい。
ここで、「不溶性アゾ系化合物顔料」とは、下記の溶性アゾ系化合物顔料以外のアゾ系化合物顔料を指す。
【００２５】
溶性アゾ系化合物顔料としては、例えば、Ｃ．Ｉ．Ｐｉｇｍｅｎｔ  Ｒｅｄ  ５３：１、同５７：１、同４８、同４８：１、同４８：２、同４８：３、同４８：４、同４８：５、同２１１等の顔料が挙げられる。
これらの中でも、Ｃ．Ｉ．Ｐｉｇｍｅｎｔ  Ｒｅｄ  ５３：１、同４８：１、同４８：２、同４８：３、同２１１がより好ましい。
ここで、「溶性アゾ系化合物顔料」とは、構造中にスルフォン基やカルボキシル基を持つ水に可溶な染料をベースとし、金属塩によって不溶性の顔料としたいわゆるレーキ化アゾ顔料を指す。
【００２６】
縮合アゾ系化合物顔料としては、例えば、Ｃ．Ｉ．Ｐｉｇｍｅｎｔ  Ｙｅｌｌｏｗ  ９３、同９４、同９５、同１２８、同１６６、Ｃ．Ｉ．Ｐｉｇｍｅｎｔ  Ｏｒａｎｇｅ  ３１、Ｃ．Ｉ．Ｐｉｇｍｅｎｔ  Ｒｅｄ  １４４、同１６６、同２１４、同２２０、同２２１、同２４２、同２４８、同２６２、Ｃ．Ｉ．Ｐｉｇｍｅｎｔ  Ｂｒｏｗｎ  ４１、同４２等の顔料が挙げられる。
これらの中でも、Ｃ．Ｉ．Ｐｉｇｍｅｎｔ  Ｙｅｌｌｏｗ  １６６、同２２０、同２４２がより好ましい。
【００２７】
無機顔料としては、例えば、酸化チタン、酸化亜鉛、硫化亜鉛、鉛白、亜鉛華、リトボン、アンチモンホワイト、塩基性硫酸鉛、塩基性ケイ酸鉛、硫酸バリウム、炭酸カルシウム、炭酸マグネシウム、石膏、シリカ、クレー、タルク、カーボンブラック等が挙げられる。
【００２８】
本発明の後糊用隠蔽葉書用インキ組成物において、耐アルカリ性評価でレベル４以上の顔料の含有量はインキ中の総量で１０〜５０質量％であることが好ましく、１０〜２５質量％であることがより好ましい。
顔料の含有量が１０質量％未満では、後糊用隠蔽葉書用インキ組成物から構成される印刷層が所定の色調にならないことがある。一方、顔料の含有量が５０質量％を超えると、インキの流動性が著しく損なわれ、十分な印刷適性を付与することができないことがある。
【００２９】
電子線または紫外線硬化型ジメチルポリシロキサン誘導体は、裏移り防止用助剤（剥離剤）として用いられる。すなわち、電子線または紫外線硬化型ジメチルポリシロキサン誘導体は、後糊用隠蔽葉書用インキ組成物から構成される印刷層と、圧着はがき弱接着用接着剤から構成される感圧接着剤層との密着性を適度に低下させることにより、感圧接着剤層を剥離した際に、印刷層が用紙から剥離してしまい、その印刷層によって表示される情報が読み取れなくなることを防止するために用いられる。
【００３０】
本発明の後糊用隠蔽葉書用インキ組成物において、電子線または紫外線硬化型ジメチルポリシロキサン誘導体の含有量は０．１〜５．０質量％であることが好ましく、０．５〜２質量％であることがより好ましい。
電子線または紫外線硬化型ジメチルポリシロキサン誘導体の含有量が０．１質量％未満では、後糊用隠蔽葉書用インキ組成物から構成される印刷層と、圧着はがき弱接着用接着剤から構成される感圧接着剤層との密着性が高くなり、結果として、感圧接着剤層を剥離した際に、印刷層が用紙から剥離することがある。一方、電子線または紫外線硬化型ジメチルポリシロキサン誘導体の含有量が５．０質量％を超えると、圧着葉書用紙に対する、後糊用隠蔽葉書用インキ組成物から構成される印刷層の密着性が低下し、結果として、輸送時に隠蔽葉書が開いてしまう等の隠蔽葉書としての機能を損なう可能性がある。
【００３１】
紫外線硬化性組成物は、ジアリルフタレート樹脂を含有してなる樹脂組成物である。
ジアリルフタレート樹脂は、優れた印刷適性を付与するために用いられる。特にビジネスフォーム用輪転機は高速印刷であり、耐乳化性等、ロングランでの印刷適性が要求されるため有用である。
ジアリルフタレート樹脂としては、具体的には、ダイソーダップ、ダイソーイソダップ（何れもダイソー社製）等が挙げられる。
【００３２】
本発明の後糊用隠蔽葉書用インキ組成物において、ジアリルフタレート樹脂の含有量は５〜２５質量％であることが好ましく、１０〜２０質量％であることがより好ましい。
ジアリルフタレート樹脂の含有量が５質量％未満では、十分なインキ粘度が得られず、印刷上、ドットゲインや汚れ等のトラブルが発生することがある。一方、ジアリルフタレート樹脂の含有量が２５質量％を超えると、インキの流動性を著しく損ない、十分な印刷適性を付与することができないことがある。
【００３３】
紫外線硬化性組成物に含まれるジアリルフタレート樹脂以外の成分としては、樹脂（ポリマー）、オリゴマー、モノマーが用いられる。
樹脂としては、例えば、不飽和ポリエステル樹脂、脂肪酸変性ポリエステル樹脂、塩素化ポリエステル樹脂、アミン変性ポリエステル樹脂、ビスフェノールＡ型エポキシ樹脂、ノボラック型エポキシ樹脂、脂肪族エポキシ樹脂、芳香族エポキシ樹脂、脂肪族ウレタン樹脂、ポリエーテル樹脂、アクリル樹脂、スチレン−アクリル共重合樹脂、スチレン樹脂、石油樹脂等が挙げられる。
【００３４】
オリゴマーとしては、例えば、ポリエステル（メタ）アクリレート、ポリエーテル（メタ）アクリレート、ポリオレフィン（メタ）アクリレート、ポリスチレン（メタ）アクリレート、エポキシ（メタ）アクリレート、ウレタン（メタ）アクリレート、アミノ（メタ）アクリレート等が挙げられる。
【００３５】
モノマーとしては、１、２および３官能性モノマー、並びに、多官能性モノマーが用いられる。
単官能性モノマーとしては、例えば、単官能（メタ）アクリレートが挙げられる。
単官能（メタ）アクリレートとしては、例えば、エチル（メタ）アクリレート、ブチル（メタ）アクリレート、２−エチルヘキシル（メタ）アクリレート、ノニル（メタ）アクリレート、ラウリル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、メトキシエチル（メタ）アクリレート、ブトキシエチル（メタ）アクリレート、フェノキシエチル（メタ）アクリレート、フェノキシジエチレングリコール（メタ）アクリレート、ノニルフェノキシエチル（メタ）アクリレート、テトラヒドロフルフリル（メタ）アクリレート、グリシジル（メタ）アクリレート、２−ヒドロキシエチル（メタ）アクリレート、２−ヒドロキシ−３−フェノキシプロピル（メタ）アクリレート、３−クロロ−２−ヒドロキシプロピル（メタ）アクリレート、ジエチルアミノエチル（メタ）アクリレート、ノニルフェノキシエチルテトラヒドロフルフリル（メタ）アクリレート、カプロラクトン変性テトラヒドロフルフリル（メタ）アクリレート、イソボルニル（メタ）アクリレート、ジシクロペンタニル（メタ）アクリレート、ジシクロペンテニロキシエチル（メタ）アクリレート等が挙げられる。
【００３６】
２および３官能性モノマー、並びに、多官能性モノマーとしては、例えば、２官能以上の（メタ）アクリレートが挙げられる。
２官能以上の（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、トリシクロデカンジメタノールジ（メタ）アクリレート、エチレングリコールジ（メタ）アクリレート、ジエチレングリコールジ（メタ）アクリレート、トリエチレングリコールジ（メタ）アクリレート、ジプロピレングリコールジ（メタ）アクリレート、トリプロピレングリコールジ（メタ）アクリレート等の２価アルコールのジ（メタ）アクリレート、ポリエチレングリコールジ（メタ）アクリレート、ポリプロピレングリコールジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールのポリ（メタ）アクリレート等の３価以上の多価アルコールのポリ（メタ）アクリレート、グリセリン１モルに３モル以上のエチレンオキサイドもしくはプロピレンオキサイドを付加して得たトリオールのトリ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート等のポリオキシアルキレンポリオールのポリ（メタ）アクリレート等が挙げられる。
【００３７】
光重合開始剤としては、例えば、２−ベンジル−２−ジメチルアミノ−１−（４−モルフォリノフェニル）−ブタノン−１、ジエトキシアセトフェノン、４−（２−ヒドロキシエトキシ）フェニル−（２−ヒドロキシ−２−プロピル）ケトン、２−メチル−２−モルホリノ（４−チオメチルフェニル）プロパン−１−オン、２−ヒドロキシ−２−メチル−１−フェニル−プロパン−１−オン、１−ヒドロキシシクロヘキシルフェニルケトン、１−［４−（２−ヒドロキシエトキシ）−フェニル］−２−ヒドロキシ−２−メチル−１−プロパン−１−オン、ベンジルジメチルケタール、オリゴ｛２−ヒドロキシ−２−メチル−１−［４−（１−メチルビニル）フェニル］プロパン｝、４−（２−アクリロイル−オキシエトキシ）フェニル−２−ヒドロキシ−２−プロピルケトン等のアセトフェノン系、ベンゾイン、ベンゾインイソプロピルエーテル、ベンゾインイソブチルエーテル等のベンゾイン系、１−ヒドロキシシクロヘキシル−フェニルケトンとベンゾフェノンとの混合物、２，４，６−トリメチルベンゾイルジフェニルフォスフィンオキサイド、ビス（２，４，６−トリメチルベンゾイル）−フェニルフォスフィンオキサイド等のアシルフォスフィンオキサイド系、ベンジル、メチルフェニルグリオキシエステル、３，３’，４，４’−テトラ（ｔ−ブチルパーオキシカルボニル）ベンゾフェノン、ｏ−ベンゾイル安息香酸メチル、４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルパーオキシカルボニル）ベンゾフェノン、３，３’−ジメチル−４−メトキシベンゾフェノン等のベンゾフェノン系、２−イソプロピルチオキサントン、２，４−ジメチルチオキサントン、２，４−ジエチルチオキサントン、２，４−ジクロロチオキサントン等のチオキサントン系、ミヒラーケトン、４，４’−ビスジエチルアミノベンゾフェノン等のアミノベンゾフェノン系、１０−ブチル−２−クロロアクリドン、２−エチルアンスラキノン、９，１０−フェナンスレンキノン、カンファーキノン等が挙げられる。
これらの光重合開始剤は、１種または２種以上が組み合わせられて用いられる。
【００３８】
さらに、本発明の後糊用隠蔽葉書用インキ組成物は、印刷層としての耐ブリード性や剥離性を損なわない範囲内であれば、各種の添加剤が含まれていてもよい。
添加剤としては、裏移り防止用助剤（剥離剤）、重合禁止剤等が挙げられる。
【００３９】
裏移り防止用助剤（剥離剤）としては、例えば、ポリエチレン系ワックス、パラフィン系ワックス、フロン系ワックス、ジメチルポリシロキサン誘導体等が挙げられる。
【００４０】
重合禁止剤としては、キノン化合物、ニトロソアミン化合物、フェノール化合物、有機リン系化合物等が用いられる。
キノン化合物としては、例えば、２−ｔｅｒｔ−ブチルヒドロキノン、２−メチルヒドロキノン、２，５−ジ−ｔｅｒｔ−ブチル−１，４−ベンゾキノン、２，６−ジ−ｔｅｒｔ−ブチル−１，４−ベンゾキノン、２，５−ジ−ｔｅｒｔ−アミルベンゾキノン、２−ｔｅｒｔ−ブチル−１，４−ベンゾキノン、２，５−シクロヘキサジエン−１−オン，２，６−ビス(１，１−ジメチルエチル)−４−（フェニルエチレン）−（９Ｃｌ）等が挙げられる。
【００４１】
ニトロソアミン化合物としては、例えば、Ｎ−ニトロソ−Ｎ−フェニルヒドロキシルアミン、Ｎ−ニトロソ−Ｎ−フェニルヒドロキシルアミンアルミニウム塩、Ｎ−ニトロソ−Ｎ−フェニルヒドロキシルアミンセリウム塩等が挙げられる。
【００４２】
フェノール化合物としては、例えば、２，６−ジ−ｔｅｒｔ−ブチル−４−メチルフェノール、ｎ−オクタデシル−３−（３，５−ジ−ｔ−ブチル−４−ヒドロキシフェニル）プロピオネート、テトラキス｛メチレン−３−（３，５−ジ−ｔ−ブチル−４−ヒドロキシフェニル）プロピオネート｝メタン等が挙げられる。
【００４３】
有機リン系化合物としては、例えば、トリエチルホスファイト、トリ−ｎ−ブチルホスファイト、フェニルジデシルホスファイト、テトラ（トリデシル）−４，４’−ブチリデンビス（３−メチル−６−ｔ−ブチルフェノール）ジホスファイトなどが挙げられる。
これらの重合禁止剤は、１種または２種以上が組み合わせられて用いられる。
【００４４】
本発明の後糊用隠蔽葉書用インキ組成物は、上記の顔料、電子線または紫外線硬化型ジメチルポリシロキサン誘導体、紫外線硬化性組成物、光重合開始剤などを所定の配合比で配合し、攪拌、混合することにより調製される。
【００４５】
このようにして調製された本発明の後糊用隠蔽葉書用インキ組成物は、紫外線積算光量が１０〜９０ｍＪ／ｍ２で硬化されることが好ましい。
紫外線積算光量が１０ｍＪ／ｍ２未満では、後糊用隠蔽葉書用インキ組成物の硬化が不十分であり、このインキ組成物から構成される印刷層が所定の形状をなさず、印刷不良を生じることがある。一方、紫外線積算光量が９０ｍＪ／ｍ２を超えると、後糊用隠蔽葉書用インキ組成物の硬化が促進し過ぎて、このインキ組成物から構成される印刷層が収縮して、用紙に対する印刷層の接着力が不足することがある。
【００４６】
本発明の後糊用隠蔽葉書用インキ組成物によれば、顔料としては、耐アルカリ性評価でレベル４以上のものを用いているので、強アルカリ性の天然ゴム系の接着剤によって、後糊用隠蔽葉書用インキ組成物から構成される印刷層にブリードや変色が発生することを防止できる。また、本発明の後糊用隠蔽葉書用インキ組成物によれば、電子線または紫外線硬化型ジメチルポリシロキサン誘導体を含有させているので、感圧接着剤層に対する剥離性に優れた印刷層を形成することができる。
【００４７】
ところで、後糊式隠蔽葉書において、感圧接着剤層を形成する天然ゴム系の接着剤が、強アルカリ性である理由としては、（１）糊成分の分散性を維持するためにアンモニア（アルカリ性）が用いられていること、（２）糊材の腐敗防止（長期保存を可能）とするため、（３）隠蔽葉書を作製する機械等の錆を防止するため等の理由が挙げられる。
ゆえに、本発明の後糊用隠蔽葉書用インキ組成物のように、耐アルカリ性に優れるインキ組成物を用いることによって、印刷層のブリードや変色を防止、および、感圧接着剤層に対する剥離性に優れた印刷層を形成という課題に加えて、上記の（１）〜（３）の課題も解決することができる。
【００４８】
［後糊式隠蔽葉書］
本発明の後糊用隠蔽葉書用インキ組成物の適用例として、後糊式隠蔽葉書について説明する。
本発明の後糊式隠蔽葉書は、少なくとも一部を重ね合わせ面とする用紙と、その用紙の少なくとも重ね合わせ面に、本発明の後糊用隠蔽葉書用インキ組成物を用いて形成された印刷層と、用紙の少なくとも重ね合わせ面に、印刷層を覆うように、強アルカリ性の天然ゴム系の接着剤を用いて形成された感圧接着剤層とから概略構成されている。
【００４９】
用紙としては、例えば、三菱製紙社製のインクジェット用紙（坪量１２１．０ｇ／ｍ２）、三菱製紙社製のインクジェット用紙（坪量１４４．８ｇ／ｍ２）などが挙げられる。
【００５０】
用紙の少なくとも重ね合わせ面に形成される印刷層の厚さは、０．５〜０．７μｍ程度である。
【００５１】
感圧接着剤層を構成する圧着はがき弱接着用接着剤としては、例えば、天然ゴム−メチルメタクリレート（ＭＭＡ）グラフと重合体からなり、ｐＨ＝１０である強アルカリ性のものが挙げられる。
【００５２】
用紙の少なくとも重ね合わせ面に、印刷層を覆うように形成される感圧接着剤層を構成する圧着はがき弱接着用接着剤の塗工量（坪量）は、平均値が５．４８２ｇ／ｍ２、最大値が６．０８７ｇ／ｍ２、最小値が４．８７６ｇ／ｍ２である。
【実施例】
【００５３】
以下、実施例および比較例により本発明をさらに具体的に説明するが、本発明は以下の実施例に限定されるものではない。
【００５４】
［実施例１］
顔料として、カーボンブラックＭＡ−１１（商品名、三菱化学社製）、ホスターパームバイオレットＲＬ０２（商品名、クラリアント社製、耐アルカリ・不溶性）、ＲＥＤ６０１１（商品名、大同化成社製、溶性アゾＲ５３：１）を用いた。
樹脂として、ジアリルフタレート樹脂（商品名：ダイソーダップＡ、ダイソー社製）を用いた。
モノマーとして、ジペンタエリストリトールのポリ（メタ）アクリレート等の３価以上の多価アルコールのポリ（メタ）アクリレートとして、アロニックスＭ−４０２（商品名、東亞合成社製）、トリメチロールプロパン１モルに３モル以上のエチレンオキサイドあるいはプロピレンオキサイドを付加して得たトリオールのジまたはトリ（メタ）アクリレートとして、アロニックスＭ−３５０（商品名、東亞合成社製）を用いた。
光重合開始剤として、２−メチル−２−モルホリノ（４−チオメチルフェニル）プロパン−１−オン（商品名：イルガキュア９０７、ＢＡＳＦ社製）を用いた。
助剤として、ポリテトラフルオロエチレンワックス（商品名：ＫＴＬ−４Ｎ、日本ルーブリゾール社製）、紫外線硬化型ジメチルポリシロキサン誘導体（商品名：ＴＥＧＯ  ＲＡＤ２７００、ＴＥＧＯ  ＣＨＥＭＩＥ  ＳＥＲＶＩＣＥ社製）を用いた。
重合禁止剤として、Ｎ−ニトロソ−Ｎ−フェニルヒドロキシルアミンアルミニウム塩（商品名：Ｑ１３０１、和光純薬社製）を用いた。
これらの成分を、表１に示す配合比で配合して、実施例１の後糊用隠蔽葉書用インキ組成物を調製した。
【００５５】
［実施例２〜６］
顔料として、ＲＥＤ６０１１（商品名、大同化成社製、溶性アゾＲ５３：１）のみを用いた以外は実施例１と同様にして、各成分を表１に示す配合比で配合して、実施例２〜６の後糊用隠蔽葉書用インキ組成物を調製した。
【００５６】
［比較例１］
顔料として、カーボンブラックＭＡ−１１（商品名、三菱化学社製）、ＲＥＤ６０１１（商品名、大同化成社製、溶性アゾＲ５３：１）、染付けレーキ顔料のＣ．Ｉ．Ｐｉｇｍｅｎｔ  Ｂｌｕｅ６１（商品名：リフレックスブルーＲ５４、日本ルーブリゾール社製）を用いた。
樹脂として、ジアリルフタレート樹脂（商品名：ダイソーダップＡ、ダイソー社製）を用いた。
モノマーとして、ジペンタエリストリトールのポリ（メタ）アクリレート等の３価以上の多価アルコールのポリ（メタ）アクリレートとして、アロニックスＭ−４０２（商品名、東亞合成社製）、トリメチロールプロパン１モルに３モル以上のエチレンオキサイドあるいはプロピレンオキサイドを付加して得たトリオールのジまたはトリ（メタ）アクリレートとして、アロニックスＭ−３５０（商品名、東亞合成社製）を用いた。
光重合開始剤として、２−メチル−２−モルホリノ（４−チオメチルフェニル）プロパン−１−オン（商品名：イルガキュア９０７、ＢＡＳＦ社製）を用いた。
助剤として、ポリテトラフルオロエチレンワックス（商品名：ＫＴＬ−４Ｎ、日本ルーブリゾール社製）を用いた。
重合禁止剤として、Ｎ−ニトロソ−Ｎ−フェニルヒドロキシルアミンアルミニウム塩（商品名：Ｑ１３０１、和光純薬社製）を用いた。
これらの成分を、表２に示す配合比で配合して、比較例１の後糊用隠蔽葉書用インキ組成物を調製した。
【００５７】
［比較例２］
顔料として、Ｓｙｍｕｌｅｒ  Ｒｅｄ３０３７（商品名、ＤＩＣ社製、溶性アゾＲ４８：４）のみを用いた以外は比較例１と同様にして、各成分を表２に示す配合比で配合して、比較例２の後糊用隠蔽葉書用インキ組成物を調製した。
【００５８】
［比較例３］
顔料として、ＲＥＤ６０１１（商品名、大同化成社製、溶性アゾＲ５３：１）のみを用いた以外は比較例１と同様にして、各成分を表２に示す配合比で配合して、比較例３の後糊用隠蔽葉書用インキ組成物を調製した。
【００５９】
［比較例４〜７］
顔料として、ＲＥＤ６０１１（商品名、大同化成社製、溶性アゾＲ５３：１）のみを用い、助剤として、ポリテトラフルオロエチレンワックス（商品名：ＫＴＬ−４Ｎ、日本ルーブリゾール社製）と紫外線硬化型ジメチルポリシロキサン誘導体（商品名：ＴＥＧＯ  ＲＡＤ２７００、ＴＥＧＯ  ＣＨＥＭＩＥ  ＳＥＲＶＩＣＥ社製）を用いた以外は比較例１と同様にして、各成分を表２に示す配合比で配合して、比較例４〜７の後糊用隠蔽葉書用インキ組成物を調製した。
【００６０】
［評価］
（インキ皮膜硬化性）
実施例１〜６および比較例１〜７の後糊用隠蔽葉書用インキ組成物を用紙に塗布し、その後糊用隠蔽葉書用インキ組成物に、表１および２に示す紫外線積算光量の紫外線を照射して、用紙上に皮膜を形成した。
用紙としては、三菱製紙社製のインクジェット用紙（坪量１２１．０ｇ／ｍ２）を用いた。
硬化後の皮膜の表面を、爪で引っ掻いて、皮膜の傷の有無を目視により評価した。
インキ皮膜の硬化性を２段階（○：皮膜に傷が付かなかった＝硬化性良好、×：皮膜に傷が付いた＝硬化性劣る）で評価した。結果を表１および２に示す。
【００６１】
（用紙との接着性）
実施例１〜６および比較例１〜７の後糊用隠蔽葉書用インキ組成物を用紙に塗布し、その後糊用隠蔽葉書用インキ組成物に、表１および２に示す紫外線積算光量の紫外線を照射して、用紙上に皮膜を形成した。
用紙としては、三菱製紙社製のインクジェット用紙（坪量１２１．０ｇ／ｍ２）を用いた。
硬化後の皮膜の表面にセロハンテープを貼付した後、そのセロハンテープを剥離して、皮膜の剥離の有無を目視により評価した。
用紙との接着性を２段階（○：用紙から皮膜が剥離した＝接着性良好、×：用紙から皮膜が剥離しなかった＝接着性劣る）で評価した。結果を表１および２に示す。
【００６２】
（耐ブリード性）
実施例１〜６および比較例１〜７の後糊用隠蔽葉書用インキ組成物を用紙に、網掛け部を有する塗膜をなすように塗布し、その後糊用隠蔽葉書用インキ組成物に、表１および２に示す紫外線積算光量の紫外線を照射して、用紙上に、網掛け部を有する印刷層を形成した。
用紙としては、三菱製紙社製のインクジェット用紙（坪量１２１．０ｇ／ｍ２）を用いた。
印刷層が形成された用紙を、容器内に容れた天然ゴム−メチルメタクリレート（ＭＭＡ）グラフと重合体からなり、ｐＨ＝１０である強アルカリ性の圧着はがき弱接着用接着剤に、常温２３℃にて２４時間浸漬した後、網掛け線の状態を目視により評価した。
耐ブリード性を２段階（○：網掛け線の濃度低下がなく、網掛け線の面積に変化がなかった＝耐ブリード性良好、×：網掛け線の濃度低下が認められ、網掛け線の面積が減少した＝耐ブリード性劣る）で評価した。結果を表１および２に示す。
【００６３】
（剥離性）
実施例１〜６および比較例１〜７の後糊用隠蔽葉書用インキ組成物を用紙に塗布し、その後糊用隠蔽葉書用インキ組成物に、表１および２に示す紫外線積算光量の紫外線を照射して、用紙上に皮膜を形成した。
用紙としては、三菱製紙社製のインクジェット用紙（坪量１２１．０ｇ／ｍ２）を用いた。
次に、皮膜を覆うように、天然ゴム−メチルメタクリレート（ＭＭＡ）グラフと重合体からなり、ｐＨ＝１０である強アルカリ性の圧着はがき弱接着用接着剤を塗布し、この接着剤を硬化させて、感圧接着剤層を形成した。
次に、感圧接着剤層が形成された用紙を２つ折りにして、感圧接着剤層同士を重ね合わせて、感圧接着剤層同士を圧着した。
圧着された感圧接着剤層を剥離して、そのときの剥離強度を測定した。剥離強度は、ＪＩＳ  Ｋ６８５４−３「剥離接着強さ試験方法：Ｔ型剥離」に準じ、自社で作成したＴ型剥離装置を使用して、２つ折りはがき糊接着部分の引き剥がし度合を測定した。
剥離性を２段階（○：剥離強度が１５ｇ／ｃｍ２以上８５ｇ／ｃｍ２未満＝剥離性良好、×：剥離強度が１５ｇ／ｃｍ２未満または８５ｇ／ｃｍ２以上＝剥離性劣る）で評価した。結果を表１および２に示す。
【００６４】
【表１】
2014047258.tif 000002
【００６５】
【表２】
2014047258.tif 000003
【００６６】
表１の結果から、実施例１では、比較例１と比べて、染付けレーキ顔料の替わりに、ジオキサジン系化合物顔料を用いることにより、後糊用隠蔽葉書用インキ組成物からなる皮膜のブリードを抑制することができた。また、紫外線硬化型ジメチルポリシロキサン誘導体を適量配合することにより、後糊用隠蔽葉書用インキ組成物からなる皮膜と感圧接着剤層との界面において、良好な剥離性を得ることができ、結果として、用紙と皮膜との間において、剥離することを抑制できた。
【００６７】
表１の結果から、実施例２では、比較例２と比べて、溶性アゾ顔料につき、耐アルカリ性評価でレベル４（顔料メーカー公表値）のＲＥＤ６０１１に変更することにより、後糊用隠蔽葉書用インキ組成物からなる皮膜の耐ブリード性を向上することができた。また、紫外線硬化型ジメチルポリシロキサン誘導体を適量配合することにより、後糊用隠蔽葉書用インキ組成物からなる皮膜と感圧接着剤層との界面において、良好な剥離性を得ることができ、結果として、用紙と皮膜との間において、剥離することを抑制できた。
【００６８】
表１の結果から、実施例３、４では、本発明の後糊用隠蔽葉書用インキ組成物における紫外線硬化型ジメチルポリシロキサン誘導体の添加量の上下限値において、後糊用隠蔽葉書用インキ組成物からなる皮膜と感圧接着剤層との界面において、良好な剥離性が得られることが確認された。
【００６９】
表１の結果から、実施例５、６では、本発明の後糊用隠蔽葉書用インキ組成物における紫外線積算光量の上下限値において、良好なインキ皮膜硬化性が得られることが確認された。
【００７０】
表２の結果から、比較例１では、染付けレーキ顔料が、強アルカリ性の圧着はがき弱接着用接着剤によりブリードし、印刷物非画線が汚れる結果となった。また、圧着された感圧接着剤層を剥離した時に、後糊用隠蔽葉書用インキ組成物からなる皮膜と感圧接着剤層との界面において剥離せず、皮膜が用紙から剥離する結果となった。
【００７１】
表２の結果から、比較例３では、強アルカリ性の圧着はがき弱接着用接着剤によって、後糊用隠蔽葉書用インキ組成物からなる皮膜にブリードが生じないものの、圧着された感圧接着剤層を剥離した時に、後糊用隠蔽葉書用インキ組成物からなる皮膜と感圧接着剤層との界面において剥離せず、皮膜が用紙から剥離する結果となった。
【００７２】
表２の結果から、比較例４、５では、紫外線硬化型ジメチルポリシロキサン誘導体の添加量が不足することにより、後糊用隠蔽葉書用インキ組成物からなる皮膜と感圧接着剤層との界面における剥離強度が大きすぎる結果、または、紫外線硬化型ジメチルポリシロキサン誘導体の添加量が多すぎることにより、後糊用隠蔽葉書用インキ組成物からなる皮膜と感圧接着剤層との界面における剥離強度が不足する結果となった。
【００７３】
表２の結果から、比較例６、７では、後糊用隠蔽葉書用インキ組成物に対する紫外線積算光量が不足することにより、インキ皮膜硬化性が劣る結果、または、後糊用隠蔽葉書用インキ組成物に対する紫外線積算光量が多すぎることにより、インキ皮膜が収縮して、後糊用隠蔽葉書用インキ組成物からなる皮膜と用紙との接着性が不足する結果となった。
【産業上の利用可能性】
【００７４】
本発明の後糊用隠蔽葉書用インキ組成物は、後糊式隠蔽葉書の分野に限らず、強アルカリ性のコーティング施す印刷分野などに広く適用することができる。